СПОСОБ ПОЛУЧЕНИЯ СТАБИЛЬНОЙ ДИСПЕРСИИ СОПОЛИМЕРОВ СТИРОЛА С АКРИЛОНИТРИЛОМ В СРЕДЕ ПРОСТОГО ПОЛИЭФИРА, СТАБИЛЬНАЯ ДИСПЕРСИЯ И ПОЛИУРЕТАНОВАЯ ПЕНА НА ЕЕ ОСНОВЕ

1. Способ получения стабильной дисперсии сополимеров стирола с акрилонитрилом в полиоле, включающий сополимеризацию стирола с акрилонитрилом в присутствии модифицирующего агента в среде полиола 1 в присутствии инициатора радикальной полимеризации 3, в котором указанный модифицирующий агент представляет собой продукт переэтерификации винилтриалкоксисилана полиолом 2, полиолы 1 и 2 представляют собой оксипропилированные или оксипропилированно-оксиэтилированные алифатические триолы, отличие которого состоит в том, что модифицирующий агент синтезируется с применением винилалкоксисиланов, полиола 2 и оловоорганических катализаторов, сополимеризация стирола с акрилонитрилом проводится при большом избытке первого введением мономеров в смеси с полиэфиром 1 и инициатором 3 в реакционную массу под давлением не менее 10 МПа через распылительные форсунки, проведением, после окончания дозировки основной полимеризационной смеси, легирования образовавшейся дисперсии добавлением в реакционную массу смеси акрилонитрила, полиола 1 и инициатора 3.
2. Способ по п.1, отличающийся тем, что в качестве модифицирующего агента используются продукты переэтерификации винилалкоксисиланов с полиолом 2 в присутствии оловоорганических катализаторов.
3. Способ по п.2, отличающийся тем, что в качестве оловоорганических катализаторов выбираются октаноат олова или дилаурат дибутилолова, а в качестве винилтриалкоксисиланов - винилтриметокси- или винилтриэтоксисилан.
4. Способ по п.2, отличающийся тем, что полиол 2 является оксипропилированным или оксипропилированно-оксиэтилированным производным полифункционального спирта с молекулярной массой 3000-10000 Да.
5. Способ по п.1, отличающийся тем, что полиол 1 является оксипропилированным или оксипропилированно-оксиэтилированным производным полифункционального спирта с молекулярной массой 800-6000 Да.
6. Способ по п.1, отличающийся тем, что синтез дисперсной фазы проводят в 2 стадии - основная полимеризация и легирование.
7. Способ по п.6, отличающийся тем, что основная полимеризация проводится при содержании акрилонитрила менее 10% в сумме мономеров.
8. Способ по п.6, отличающийся тем, что после проведения основной полимеризации, проводят легирование дисперсной фазы полимеризационной смесью, состоящей из акрилонитрила, полиола 1 и инициатора полимеризации.
9. Способ по пп.7 и 8, отличающийся тем, что введение основной и легирующей полимеризационных смесей осуществляется их подачей в реакционную массу под давлением не менее 10 МПа через распылительные форсунки.
10. Стабильная дисперсия, полученная способом по п.1.
11. Стабильная дисперсия по п.10, полученная способом по пп.2-9.
12. Стабильная дисперсия по п.10, имеющая содержание твердой фазы 30-60% и вязкость 2000-10000 мПа·с.
13. Полиуретановая пена, приготовленная с использованием дисперсии по п.10.
14. Полиуретановая пена по п.13, которая представляет собой блочную пену повышенной жесткости, формованную пену повышенной жесткости или высокоэластичную пену.